СЫРЬЕВАЯ СМЕСЬ ДЛЯ ИЗГОТОВЛЕНИЯ ПЕНОБЕТОНА
RAW MATERIAL MIX FOR FABRICATION OF AERATED CONCRETE

Изобретение относится к промышленности строительных материалов, в частности к производству ячеистых бетонов.
Известна смесь для изготовления ячеистого бетона (пенобетона), включающая, мас.%: цемент 30-31, пенообразователь 0,15-0,25, вода 33-34; зола ТЭС - остальное [1].
Задача изобретения состоит в повышении прочности изделий из пенобетона.
Технический результат достигается тем, что сырьевая смесь для изготовления пенобетона, включающая цемент, пенообразователь, золу ТЭС и воду, содержит в качестве пенообразователя СДО и ПБ-2000 и дополнительно пыль кремнезема при следующем соотношении компонентов, мас.%: цемент 30,0-32,0, СДО 0,7-1,0, ПБ-2000 0,6-0,7, зола ТЭС 15,6-19,4 пыль кремнезема 13,0-14,0, вода 36,0-37,0, при общем содержании СДО и ПБ-2000 1,4-1,6.
В составе сырьевой смеси для изготовления пенобетона используют различные разновидности цемента: портландцемент (в том числе белый и цветной), шлакопортландцемент, глиноземистый цемент, пуццолановый цемент.
Используют смолу древесную омыленную (СДО), соответствующую требования ТУ 81-05-02-83.
3
Используют пенообразователь ПБ-2000 соответствующий требованиям TУ 2481-185-05744685-01 плотностью 1000-1200 кг/м, рН 7-10, кратность пены рабочего раствора с объемной долей пенообразователя 4%, устойчивость пены не менее 360 с.
2
2
2
3
2
3
3
2
2
Пыль кремнезема представляет собой порошкообразный материал с удельной поверхностью 15000 м/кг. Фазовый состав представлен кварцем и муллитом. Химический состав пыли, мас.%: SiO 95,6; FeO 0,5; AlO 0,4; CaO 0,4, MgO 0,4; SO 0,1; NaO 0,3, KO 1,1; п.п.п 1,1.
Составы сырьевой смеси для изготовления пенобетона приведены в таблице.
Таблица
Компоненты
Содержание, мас.%:
состав №1
состав №2
состав №3
Портландцемент
30,0
-
-
Шлакопортландцемент
-
31,5
-
Глиноземистый цемент
-
-
32,0
Пенообразователь:
СДО
1,0
0,8
0,7
ПБ-2000
0,6
0,7
0,7
Зола ТЭС
19,4
17,0
15,6
Пыль кремнезема
13,0
13,5
14,0
Вода
36,0
36,5
37,0
Прочность пенобетона на сжатие, МПа
~1,3
~1,3
~1,3
Для приготовления сырьевой смеси для изготовления пенобетона подготавливают и дозируют сырьевые компоненты, цемент, пенообразователь, воду, золу ТЭС (фракции менее 0,14 мм), пыль кремнезема. В пеногенераторе взбивают пену из смеси пенообразователя (СДО и ПБ-2000) с водой. Смешение всех компонентов бетона происходит в шнековом смесителе, в который сначала подают сухие компоненты: цемент, золу ТЭС (фракции менее 0,14 мм), пыль кремнезема, а затем приготовленную пену. Из смесителя приготовленную смесь равномерно распределяют по площади предварительно смазанных маслом металлических форм и подают на тепловлажпостную обработку, которую проводят по режиму 3+9+3 ч при температуре изотермической выдержки 90°С. Затем готовые изделия извлекают из форм и транспортируют на склад, где происходит "дозревание" материала.
Источники информации
1. А.с. СССР №1244124, С04В 28/02, 1986.